(57)【要約】【課題】高容量で、製造工程での不良率が低減している円筒型アルカリ蓄電池を提供する。【解決手段】正極板と負極板をセパレータを介して巻回して成る電極群が、アルカリ電解液とともに円筒状の外装缶の中に封入されている、体積エネルギー密度が３４０Wh/Ｌ以上の円筒型アルカリ蓄電池であって、封入されている電極群の正極版における導電基板が、金属骨格部と空隙部から成る、目付け量が２６０g/m2以上の多孔質基板であり、  正極板の内周面側に位置する金属骨格部の断面における金属体の厚みをＤ1、正極板の外周面側に位置する金属骨格部の断面における金属体の厚みをＤ2としたとき、Ｄ1，Ｄ2は、  Ｄ1≦１５μｍ，５μｍ≦Ｄ2，０μｍ＜Ｄ1−Ｄ2＜１０μｍを満足する値になっている円筒型アルカリ蓄電池。【選択図】図１
2007123244.tif 000002
【特許請求の範囲】
【請求項１】
正極板と負極板をセパレータを介して巻回して成る電極群が、アルカリ電解液とともに円筒状の外装缶の中に封入されている、体積エネルギー密度が３４０Wh/Ｌ以上の円筒型アルカリ蓄電池であって、
封入されている前記電極群の前記正極版における導電基板が、金属骨格部と空隙部から成る、目付け量が２６０g/m2以上の多孔質基板であり、
前記正極板の内周面側に位置する前記金属骨格部の断面における金属体の厚みをＤ1、前記正極板の外周面側に位置する前記金属骨格部の断面における金属体の厚みをＤ2としたとき、Ｄ1，Ｄ2は、
Ｄ1≦１５μｍ，５μｍ≦Ｄ2，０μｍ＜Ｄ1−Ｄ2＜１０μｍ
を満足する値になっていることを特徴とする円筒型アルカリ蓄電池。
【請求項２】
前記正極板が、３次元網状構造の金属多孔質基板と前記金属多孔質基板に充填された水酸化ニッケルを主成分とする正極合剤とから成り、かつ前記正極合剤の充填密度が２．９５ｇ／ｃｍ３以上である請求項１の円筒型アルカリ蓄電池。
【請求項３】
前記正極板の厚みが０．６ｍｍ以上であり、かつ前記セパレータの厚みが０．１５ｍｍ以下である請求項１または２の円筒型アルカリ蓄電池。
【発明の詳細な説明】
【技術分野】
【０００１】
本発明は円筒型アルカリ蓄電池に関し、更に詳しくは、電池製造時における各工程での不良率を低減することができ、総合して良好な製造性と品質向上が実現されている高容量の円筒型アルカリ蓄電池に関する。
【背景技術】
【０００２】
円筒型アルカリ蓄電池は、概ね、負極端子も兼ねる導電性の有底外装缶の中に、後述する電極群が所定のアルカリ電解液とともに収容され、そして有底外装缶の上部開口を正極端子が取り付けられた蓋で密封した構造になっている。
電極群は、正極板と負極板の間にセパレータを介装し、それら全体を、巻取り芯体を中心にして渦巻状に巻回したのち芯体を取り外し、所定の外径と高さを有する円筒体として製造される。
【０００３】
したがって、この電極群の断面を切断すると、正極板の外周面はセパレータを介して負極板の内周面と対向し、正極板の内周面は同じくセパレータを介して負極板の外周面と対向しており、そして電極群の最外周には負極板が位置して、この電極群を有底外装缶に収容したときに、当該負極板の外周面と有底外装缶の内壁面が接触できる構造になっている。
【０００４】
正極板は、導電性の基板に所定の正極活物質を主成分とする正極合剤を担持した構造になっている。そして、この正極板の容量は電池容量を決定する。
電池の高容量化のために、正極板としては、導電基板として多孔質基板を使用し、その空隙内に活物質を含む正極合剤のペーストを充填するタイプのものが主流となっている。他のタイプのものに比べて正極合剤の充填量が多くなり、正極板が高容量になるからである。
【０００５】
このような正極板は、概ね、次のようにして製造されている。
所定目付け量（単位：g/m2）の導電性多孔質基板を用意し、その空隙内に所定の活物質粒子と結着材と水を混合して成るスラリー状の正極合剤のぺーストを充填する。ついで全体を乾燥したのち例えばロール圧延して正極板が製造される。
この過程で、多孔質基板は圧縮されて緻密化し、そして圧縮された空隙内や基板表面に正極合剤が確保される。
【０００６】
最後に、全体を所定の寸法形状に整形して次の電極群の製造工程、すなわち巻回工程に移送される。
ここで、上記した多孔質基板は概ね次のようにして製造されている。
まず、例えばウレタン樹脂から成り、３次元網状構造を有する発泡樹脂を用意し、これに導電性の付与処理（無電解めっき等）と電解めっきを順次施して、発泡樹脂の骨格部の表面を例えば金属Ｎｉ層のような金属のめっき層で被覆する。ついで、全体を非酸化性雰囲気中で焼成する。
【０００７】
この焼成過程で、発泡樹脂の骨格部を構成していた樹脂は熱分解して揮散し、金属のめっき層は非酸化状態で当初あった発泡樹脂の骨格部の形態のままで残る。
すなわち、発泡樹脂の樹脂骨格部が金属骨格部に転化し、残りは空隙部になっている３次元網状構造の金属多孔質基板が製造される。
その場合、個々の金属骨格部の断面を観察すると、図１で示したように、樹脂骨格部であった箇所は中空部１になり、その周囲に厚みがＤであるめっき層から成る環状金属体２が形成され、その外側に空隙部３が広がっている。
【０００８】
ところで、円筒型ニッケル水素蓄電池をはじめとする円筒型アルカリ蓄電池は、デジタルスチルカメラなど各種の電気・電子機器に内臓され、それら機器の駆動時間を左右する駆動源として使用されているが、最近、その高容量化・高性能化への要望が強まっている。
このような要望に対応するためには、電池容量を決定する正極容量を高めることが必要である。そして、正極容量を高めるためには、正極板に担持されている正極活物質を増量することが必要である。
【０００９】
具体的には、金属多孔質基板への正極合剤の充填密度を高めることや、金属多孔質基板として厚い基板を使用することが必要になってくる。
このような対応をとって製造された正極板の場合、正極合剤は高密度充填され、また全体としての厚みは厚くなっている。
しかしながら、このようにして製造された正極板は、電極群の製造時における前記した巻回工程で、正極板の部分的な折損や破断が起こりやすくなり、また金属多孔質基板における金属骨格部が折損して、それがセパレータを突き破って負極板と接触して両極板が短絡するという事態が起こりやすくなって、結局、電極群の不良率が増大する。
【００１０】
例えば、体積エネルギー密度が３４０Wh/Ｌ以上という高容量化を達成するために正極合剤の充填密度を高めた場合、その充填密度が２．９５ｇ／cm3を超えると、得られた正極板は硬くなり、巻回時に発生する折損や破断が大きくなり、短絡不良率の増加、正極板内における導電性や反応性の劣化、負極板との間隔のばらつき増加に基づく反応性の劣化による電池性能の劣化などの問題が発生する。
【００１１】
また、体積エネルギー密度が３４０Wh/Ｌ以上という高容量化を達成するために、正極板の厚みを厚くし、かつセパレータの厚みを薄くして電極群における正極活性物質の占有割合を大きくした場合、正極板の厚みが０．６ｍｍを超え、かつセパレータの厚みが１．５ｍｍより薄くなると、正極板と負極板やセパレータとの厚みの差が大きいことに基づき、巻回時に正極板に発生する折損や破断が大きくなって、短絡不良率の増加、正極板内における導電性や反応性の劣化、負極板との間隔のばらつき増加に基づく反応性の劣化による電池性能の劣化などの問題が発生してくる。
【００１２】
正極板の巻回時における強度を高めて上記した事態の発生を防止するために、正極板の製造時に、内周面に位置する箇所の金属量の方が、外周面に位置する箇所の金属量よりも多くした多孔質基板を用いることが提案されている（特許文献１〜３を参照）。
しかしながら、これらの先行技術を、体積エネルギー密度が３４０Wh/Ｌという高容量電池の製造に適用すると、巻回工程における短絡不良は低減するが、しかし、今度は、初期活性化のための充放電工程で、短絡不良が増加するという問題が生じてくる。
【００１３】
体積エネルギー密度が３４０Wh/Ｌ以上という高容量電池の製造時に発生する上記した先行技術における充放電工程での短絡不良の増加という問題は、以下の理由で起こるものと考えられる。
電池の高容量化のためには、外装缶内における電極群の占有体積を大きくすることが必要になる。そのため、充放電時における正極板の外側への膨張量も大きくなるが、内側への膨張量も大きくなる。
【００１４】
そして、前記したように、電極群の芯部には巻取り芯体を除去した後の空間が存在し、これは電極群を外装缶に挿入した後にあっても余剰空間として存在しているので、上記した正極板の内側への膨張は起こりやすくなる。そのため、正極板における多孔質基板の内周面側に位置する金属骨格部がセパレータを突き破り、負極板と短絡するものと考えられる。
【特許文献１】特開昭６２−１３９２５６号公報
【特許文献２】特開昭６３−８１７６７号公報
【特許文献３】特開２００５−５６号公報
【発明の開示】
【発明が解決しようとする課題】
【００１５】
本発明は、体積エネルギー密度が３４０Wh/Ｌ以上という高容量の円筒型アルカリ蓄電池における上記した問題を解決し、電極群の製造時における短絡不良が低減すると同時に初期活性化時の充放電工程においても短絡不良が低減していて、体積エネルギー密度が３４０Wh/Ｌ以上である高容量の円筒型アルカリ蓄電池の提供を目的とする。
【課題を解決するための手段】
【００１６】
上記した目的を達成するために、本発明においては、正極板と負極板をセパレータを介して巻回して成る電極群が、アルカリ電解液とともに円筒状の外装缶の中に封入されている、体積エネルギー密度が３４０Wh/Ｌ以上の円筒型アルカリ蓄電池であって、
封入されている前記電極群の前記正極板における導電基板が、金属骨格部と空隙部から成る、目付け量が２６０g/m2以上の多孔質基板であり、
前記正極板の内周面側に位置する前記金属骨格部の断面における金属体の厚みをＤ1、前記正極板の外周面側に位置する前記金属骨格部の断面における金属体の厚みをＤ2としたとき、Ｄ1，Ｄ2は、
Ｄ1≦１５μｍ，５μｍ≦Ｄ2，０μｍ＜Ｄ1−Ｄ2＜１０μｍ
を満足する値になっていることを特徴とする円筒型アルカリ蓄電池が提供される。
【００１７】
その場合、前記正極板が、３次元網状構造の金属多孔質基板と前記金属多孔質基板に充填された水酸化ニッケルを主成分とする正極合剤とから成り、かつ前記正極合剤の充填密度が２．９５ｇ／ｃｍ３以上であることを好適とし、
更には、前記正極板の厚みが０．６ｍｍ以上であり、かつ前記セパレータの厚みが０．１５ｍｍ以下であることを好適とする。
【発明の効果】
【００１８】
本発明の円筒型アルカリ蓄電池は、そこに封入されている電極群の正極板を構成する、金属骨格部と空隙部から成る多孔質基板において、正極板の厚みやセパレータの厚み、基板の目付け量、内周面側と外周面側にそれぞれ位置する金属骨格部における金属体の厚みが上記したように規定されているので、正極板の製造工程、電極群の製造時における巻回工程、組立てた蓄電池の初期活性化時の充放電工程などにおける折損・短絡などに基づく不良率が低減する。
【００１９】
そのため、本発明によれば、体積エネルギー密度が３４０Wh/Ｌ以上の高容量蓄電池を安定して歩留まり良く製造することができる。
【発明を実施するための最良の形態】
【００２０】
本発明の円筒型アルカリ蓄電池は、体積エネルギー密度が３４０Wh/Ｌ以上の高容量電池である。この電池に収容されている電極群は、正極板と負極板をセパレータを介して渦巻状に巻回したものであり、正極板の導電基板には、例えば発泡樹脂から前記したようにして製造された多孔質基板が使用されている。
なお、ここで、体積エネルギー密度（単位：Wh/Ｌ）とは、組立てた蓄電池のＩＥＣ容量（mAh）に１.２（Ｖ）を乗算した値を、組込まれている電極群の全高と外径から算出される円柱体積（Ｌ）で除算した値のことをいう。蓄電池の外形が同一であるとすれば、この値が大きい蓄電池ほど高容量であることを示す。
【００２１】
本発明の蓄電池は、収容されている電極群において、この多孔質基板が後述する状態になっていることを特徴とする。それを以下に説明する。
例えば発泡樹脂から製造された直後の多孔質基板における個々の金属骨格部の断面は図１で示したような形状になっていて、多孔質基板は、全体として３次元網状構造になっている。そして、正極板の製造時には、正極合剤のペーストが空隙部３に充填されたのち全体が例えばロール圧延される。
【００２２】
このロール圧延の過程で、中心に中空部１を有する金属骨格部は圧縮され、中心の中空部１は押しつぶされて全体が高密度化する。しかしこの過程で、めっき層である金属体２の厚みＤは変化しない。
したがって、製造された正極板は、３次元網状構造の多孔質基板とその空隙部に充填された正極合剤とから成っている。そして、この多孔質基板の目付け量が２６０g/m2以上になっているのである。
【００２３】
この時点で目付け量が２６０g/m2より小さくとなるような多孔質基板は、その製造直後では全体として低強度であるため、正極板の製造工程で破断、折損などを起こして正極板の不良率を高めるので、本発明では、正極板として製造された時点における多孔質基板の目付け量を２６０g/m2以上と規定したのである。
本発明では、正極板の一部として巻回されている多孔質基板における金属骨格部の金属体２の厚みが、多孔質基板の厚み方向で異なっている。すなわち、負極板の外周面とセパレータを介して対向している多孔質基板の内周面側に位置する金属骨格部の金属体の厚みをＤ1（μｍ）とし、負極板の内周面とセパレータを介して対向している多孔質基板の外周面側に位置する金属骨格部の金属体の厚みをＤ2（μｍ）としたとき、Ｄ1とＤ2は、
Ｄ1≦１５μｍ，５μｍ≦Ｄ2，０μｍ＜Ｄ1−Ｄ2＜１０μｍ
の関係を同時に満たしている。
【００２４】
ここで、Ｄ1が１５μｍより大きい金属骨格部になっていると、巻回工程における短絡不良率は低減するが、初期活性化時の充放電工程における短絡不良が増加する。
また、Ｄ2が５μｍより小さい金属骨格部になる多孔質基板の場合には、多孔質基板の強度不足により、正極板の製造工程で破断・破損などの不良が増加する。
また、Ｄ2がＤ1以上である金属骨格部になっている多孔質基板を用いると、巻回工程で短絡不良が増加し、そして、Ｄ1−Ｄ2が１０μｍ以上になっている金属骨格部を有する多孔質基板を用いると、初期活性化時期の充放電工程で不良率が大きくなるか、または、正極板の製造工程時における不良率が大きくなる。
【００２５】
Ｄ1，Ｄ2の値は、例えば発泡樹脂に電解めっきを行ってその樹脂骨格部にめっき層を形成する場合、シートの両面から電解めっきを行い、そのときのめっき条件をそれぞれの面に対して変化させることにより、めっき層の厚みを変化させて実現することができる。
また、本発明における正極板では、導電基板として上記した金属多孔質基板を用いているので、正極合剤の充填密度を２．９５ｇ／ｃｍ３以上と高くして高容量の正極板を製造しても、それを用いた電極群の製造時における短絡不良率は増加せず、また初期活性化時の充放電工程における不良率を高めることなく、体積エネルギー密度が３４０Wh/Ｌ以上である高容量の円筒型蓄電池を高い歩留まりで製造することができる。
【００２６】
また、本発明における正極板を用いることにより、正極板の厚みを０．６ｍｍ以上、かつセパレータの厚みを１．５ｍｍ以下にして電極群における正極活物質の占有割合が高い高容量電極群を製造しても、その電極群の製造時に正極板の折損や破断は起こらないので、短絡不良率を高めることなく、体積エネルギー密度が３４０Wh/Ｌ以上である高容量の円筒型蓄電池を高い歩留まりで製造することができる。
【実施例】
【００２７】
１．正極板、負極板の製造
発泡ウレタンシートから製造される多孔質シートであって、金属骨格部における金属体の厚みがシートの厚み方向で異なっており、それぞれのシート表面で測定される金属骨格部における金属体の厚みＤ1およびＤ2が、表１の示す通りとなる７種類の多孔質シートをそれぞれ１００枚用意した。
【００２８】
一方、水酸化ニッケル粒子を芯材とし、その表面が含Ｎａ高次Ｃｏ化合物層で被覆されている粒子と水酸化コバルトから成る活物質粉末１００質量部に対し、濃度０.２％のヒドロキシプロピルセルロース水溶液４０質量部、６０％ＰＦＦＥディスパージョン１質量部を混合・撹拌して正極合剤のスラリを調製した。
このスラリの所定量を各多孔質シートに充填したのち乾燥し、更にロール圧延して厚み０.９mmのシートにした。そして最後に、このシートを所定寸法に切断して、７種類の正極板にした。得られた各正極板につき、切損や破断の有無を観察し、不良率を算出した。
【００２９】
一方、組成がＭｍＮｉ3.4Ｃｏ0.8Ａｌ0.2Ｍｎ0.6（Ｍｍはミッシュメタル）となるように各成分を坪量したのち混合し、混合物を高周波溶解炉で溶解したのち、溶湯を鋳型に注入し、冷却して水素吸蔵合金のインゴットにした。このインゴットを予め粗粉砕したのち、Ａｒ雰囲気中で機械粉砕して、平均粒径５０μｍ程度の粉末にした。
この粉末１００質量部に対し、ポリエチレンオキサイド（結着材）１質量部、水１５質量部を添加・混合して負極合剤のスラリを調製した。
【００３０】
このスラリをパンチングＮｉメタルの両面に塗着し、乾燥、圧延を行い、更に所定寸法に切断して負極板にした。
２．電池の組立て
各正極板の良品と上記した負極板の間に、表１で示した厚みのポリプロピレン製不織布から成るセパレータを介装して渦巻状に巻回して７種類の電極群をそれぞれ１００組製造した。このとき、多孔質シートの金属骨格部の断面における金属体の厚みがＤ1となる側のシート表面が正極板の内周面側に位置し、かつ金属骨格部の断面における金属体の厚みがＤ2となる側のシート表面が正極板の外周面に位置するように巻回して電極群にした。
【００３１】
得られた電極群につき、極板間の短絡の有無を調べ、巻回工程における短絡不良率を算出した。
電極群をそれぞれ外装缶に挿入し、正極集電リードを封口体に溶接したのち、ＬｉＯＨ１Ｎ，ＮａＯＨ１Ｎ，ＫＯＨ１Ｎから成るアルカリ電解液７Ｎを注液し、外装缶にカシメ加工を行って封口し、実施例１および比較例１〜６の円筒型ニッケル水素蓄電池を組立てた。
【００３２】
これら電池の容量と体積エネルギー密度を表１に示した。
なお、内周面側と外周面側の金属骨格部における金属体の厚みＤ1とＤ2は正極合剤のスラリを充填する前の多孔質シートで測定した。正極板の厚み、目付け量は、極板間の短絡を調べた電極群、解体して正極板を取り出し、更に正極板に充填されている活物質等を除去して多孔質基板を取り出して測定した。同時に、活物質の充填密度を算出した。
【００３３】
３．初期活性化の充放電
実施例１および比較例１〜６の円筒型ニッケル水素蓄電池に対し、初期活性化のための放充電を下記の条件で３サイクル繰り返し、短絡の有無を調べた。また、３サイクル目の放電容量を各蓄電池の容量とした。
測定条件
充電：０．１Ｃ×１６ｈ、休止：１ｈ、放電：１／５Ｃ（Ｅ．Ｖ．＝１．０Ｖ）
周囲温度：２５℃
以上の結果を一括して表１に示す。
【００３４】
【表１】
2007123244.tif 000003
【００３５】
表１から次のことが明らかである。
（１）比較例３から明らかなように、組み立てられた電池において、封入されている電極群の多孔質基板として、Ｄ1値が４μｍと５μｍより薄くなる多孔質基板を用いると、当該基板の強度不足により折損などが多発して、正極板の製造工程時における不良率が１５％と高くなる。また比較例５から明らかなように、封入後における目付け量が２６０g/m2より小さくなる多孔質基板を用いても、やはり強度不足により、正極板の製造工程時における不良率は１０％と高くなる。
【００３６】
このようなことから、正極板の製造工程時における不良率を低減するためには、封入後の目付け量が２６０g/m2以上、Ｄ1値が５μｍ以上となるような多孔質基板を用いるべきであることがわかる。
（２）比較例２から明らかなように、封入後におけるＤ2値が１６μｍと１５μｍより厚くなる多孔質基板を用いると、充放電工程時における短絡不良率が高くなる。したがって、封入後におけるＤ2値が１５μｍ以下となるような多孔質基板を用いるべきであることがわかる。
（３）比較例４から明らかなように、封入後においてＤ1−Ｄ2＝０μｍになるような多孔質板、すなわち、内周面と外周面における金属体の厚みが同じになるような多孔質基板を用いると、巻回工程時における短絡不良率が高くなる。
【００３７】
また、封入後においてＤ1−Ｄ2が１０μｍになるような多孔質基板の場合、Ｄ1値が１５μｍ以上でＤ2が５μｍ以上になっているか、または、Ｄ1値が１５μｍ以下でＤ2が５μｍ以下のいずれかになっているので、前者の場合は充放電工程時の不良率が高くなり、後者の場合は正極板の製造工程時における不良率が高くなる。
このようなことから、封入後におけるＤ1−Ｄ2が０μｍ＜Ｄ1−Ｄ2＜１０μｍとなるような多孔質基板を用いるべきであることがわかる。
（４）封入されている多孔質基板が同じである実施例１と比較例１を対比して次のことが明らかである。
【００３８】
体積エネルギー密度３４０Wh/Ｌを実現すべく、正極合剤の充填密度を２．９５ｇ／ｃｍ３と比較例１の２．６０ｇ／ｃｍ３に比べて大幅に増量させた実施例１は、本来であれば、正極板の折損や破断が大きくなって不良率が増大するものと考えられるが、しかし不良率は充填密度が低い比較例１と同等の水準にある。
これは、本発明で規定した多孔質基板が不良率を高めることなく正極合剤の高密度充填を可能にすることを示すものである。
（５）正極合剤の充填密度と封入する多孔質基板が同じである実施例１と比較例７を対比して次のことが明らかである。
【００３９】
電極群における活物質の占有割合を高めて体積エネルギー密度３４０Wh/Ｌを実現すべく、正極板を厚くし、かつセパレータを薄くした実施例１は、本来であれば、正極板の折損や破断が大きくなって不良率が増大するものと考えられるが、しかし実際は正極板が薄く、かつセパレータが厚いため体積エネルギー密度が３１７Wh/Ｌと低い水準にある比較例１に比べても、遜色のない低い不良率が確保されている。
【００４０】
これは、本発明で規定する多孔質基板を用いることにより、活物質の占有割合が高い電極群を製造することが可能であり、その結果として、体積エネルギー密度が３４０Wh/Ｌ以上である高容量の円筒型アルカリ蓄電池を低い不良率で製造できることを示している。
【産業上の利用可能性】
【００４１】
本発明の円筒型アルカリ蓄電池の場合、蓄電池内に封入されている正極板における内周面側と外周面側の金属骨格部の厚みとを所定の関係を満たすように規定しているので、正極板の製造工程、電極群の製造工程、充放電工程のいずれにおいても不良率が低減した高容量蓄電池になっている。
【図面の簡単な説明】
【００４２】
【図１】本発明で用いる多孔質基板の金属骨格部の断面を示す断面図である。
【符号の説明】
【００４３】
１    中空部
２    金属骨格部を構成する金属体
３    空隙部
４    金属体の厚み
【図１】
2007123244.tif 000004